(57)【要約】  【課題】  表面付近から内部にかけてのマクロ組織やミクロ組織の均一性に優れたアルミニウム鋳塊を半連続して鋳造することができる、アルミニウム鋳塊の鋳造方法を提供する。  【解決手段】  上下を開放した四角柱形を呈した中空部２を有する筒状の水冷却縦型半連続鋳造鋳型３の前記中空部２に、その上部からアルミニウム溶湯Ｍを供給し、冷却水Ｗによって凝固させて、連続的に下部から引き抜くことにより、アルミニウム鋳塊Ｃを半連続的に鋳造する方法において、アルミニウム溶湯Ｍとの接触面の一部が黒鉛製の板１０で構成されている鋳型３を用いるとともに、鋳型３に供給するアルミニウム溶湯Ｍの温度を７６０℃以上とし、かつ、冷却水Ｗを鋳型下部のスリット９から２５Ｌ／ｋｇ−Ａｌ以上で放出する。【選択図】  図１
2008246560.tif 000002
【特許請求の範囲】
【請求項１】
上下を開放した四角柱形を呈した中空部を有する筒状の水冷却縦型半連続鋳造鋳型の前記中空部に、その上部からアルミニウム溶湯を供給し、冷却水によって凝固させて、連続的に下部から引き抜くことにより、アルミニウム鋳塊を半連続的に鋳造する方法において、
アルミニウム溶湯との接触面の一部が黒鉛製の板で構成されている鋳型を用いるとともに、鋳型に供給するアルミニウム溶湯の温度を７６０℃以上とし、かつ、冷却水を鋳型下部のスリットから２５Ｌ／ｋｇ−Ａｌ以上で放出する、ことを特徴とするアルミニウム鋳塊の鋳造方法。
【請求項２】
前記黒鉛製の板は、四角柱形を呈した中空部の角部には配されていない、請求項１記載のアルミニウム鋳塊の鋳造方法。
【請求項３】
鋳造速度は５５ｍｍ／分以下とする、請求項１または２記載のアルミニウム鋳塊の鋳造方法。
【請求項４】
請求項１〜３のいずれかに記載のアルミニウム鋳塊の鋳造方法に用いる鋳造装置であって、上下を開放した四角柱形を呈した中空部を有する筒状の水冷却縦型半連続鋳造鋳型と、該鋳型の中心軸付近に上方から垂下するスパウトと、該スパウトの下端付近に水平に配設された分流板と、前記鋳型の下方において昇降自在に位置するボトムブロックとを備え、前記鋳型のうちアルミニウム溶湯が供給される前記中空部に接する側面の一部が黒鉛製の板で構成されている、ことを特徴とするアルミニウム鋳塊の鋳造装置。
【請求項５】
前記黒鉛製の板は、四角柱形を呈した中空部の角部には配されていない、請求項４記載のアルミニウム鋳塊の鋳造装置。
【請求項６】
前記黒鉛製の板は、着脱可能に構成されている、請求項４または５記載のアルミニウム鋳塊の鋳造装置。
【発明の詳細な説明】
【技術分野】
【０００１】
本発明は、例えば、反射板、スパッタターゲット材、電解コンデンサーの電極箔などの圧延素材として有用なアルミニウム鋳塊を半連続して鋳造する、アルミニウム鋳塊の鋳造方法および該鋳造方法に用いる鋳造装置に関する。
【背景技術】
【０００２】
従来から、高純度アルミニウムの板や箔は、反射板、スパッタターゲット材、電解コンデンサーの電極箔などに使用されている。これら用途に用いる板や箔には、表面処理性、結晶方位、再結晶粒径などが均一であることが求められる。このような板や箔の特性は、鋳塊材料の鋳造工程に引き続き行われる均質化処理工程や圧延加工工程で主に制御されるが、素材として用いる鋳塊の均一性にも影響される。
【０００３】
素材として用いられる高純度アルミニウム鋳塊は、種々の鋳造方法により製造されるが、中でも水冷却縦型半連続鋳造鋳型を用いた鋳造方法が最も一般的である。詳しくは、上下を開放した四角柱形を呈した中空部を有する筒状の鋳型に、上部からアルミニウム溶湯を供給し、鋳型周囲の筒内に供給した冷却水により鋳壁を通して１次冷却するとともに、前記冷却水を鋳型の下端から斜め下向きに注加することにより２次冷却することでアルミニウム溶湯を凝固させて、連続的に下部から引き抜くことにより、鋳塊を一定の長さに鋳造する、いわゆる半連続鋳造方法である。この場合、通常、熱伝導性の観点から、銅、アルミニウム等の金属からなる鋳型が用いられている。
【０００４】
しかしながら、上述した従来公知の水冷却縦型半連続鋳造鋳型を用いると、溶湯の温度は１次冷却から徐々に下がり、２次冷却で強制的に冷却されて凝固するまでに、ある程度の時間がかかることになる。換言すれば、溶湯の冷却は緩やかに進行することになり、その結果、２次冷却で直接水冷される鋳肌付近のマクロ組織やミクロ組織は細かくなり、鋳塊中心部分のマクロ組織やミクロ組織は粗くなるという不均一性を招く傾向があった。このような不均一性は、得られたアルミニウム鋳塊を板材や箔材として用いる場合に、板や箔の幅方向や厚さ方向の結晶方位や再結晶粒径、表面処理性などに悪影響を及ぼし、製品としての歩留まりを低下させる。
また、上述した従来公知の水冷却縦型半連続鋳造鋳型を用いた場合、鋳型を構成する金属とアルミニウム溶湯との滑り性が不充分であるという問題もあった。アルミニウム溶湯の滑りが悪いと、鋳造中に凝固した部分が降下しないといった問題を生じる。
【０００５】
そこで、これまで、鋳型表面を粗面化したり（特許文献１参照）、もしくは図４に示すように鋳造方向（溶湯の進行方向）に複数の溝２０を設けたりすることにより、アルミニウム溶湯と鋳型との接触面を少なくし、それによって、鋳型に断熱性を付与して１次冷却における溶湯の温度低下を抑制するとともに、アルミニウム溶湯の滑り性をも改善するようにした金属製鋳型が提案されていた。
【特許文献１】特開昭５５−６４９５０号公報
【発明の開示】
【発明が解決しようとする課題】
【０００６】
しかしながら、従来の金属製鋳型では、アルミニウム溶湯の滑り性はかなり改善されるものの、断熱性については、未だ得られる鋳塊のマクロ組織やミクロ組織の均一性が満足しうるレベルに達するまでには至らないのが現状であった。
【０００７】
そこで、本発明の目的は、表面付近から内部にかけてのマクロ組織やミクロ組織の均一性に優れたアルミニウム鋳塊を半連続して鋳造することができる、アルミニウム鋳塊の鋳造方法および該鋳造方法に用いる鋳造装置を提供することである。
【課題を解決するための手段】
【０００８】
本発明者らは、上記課題を解決するべく鋭意研究を重ねた結果、水冷却縦型半連続鋳造鋳型を用いてアルミニウム鋳塊を半連続鋳造するにあたり、アルミニウム溶湯と接触する鋳型内面の一部を黒鉛製の板で代替した鋳型を用いるとともに、鋳型に供給するアルミニウム溶湯の温度（鋳造温度）を７６０℃以上と従来よりも高く設定し、かつ冷却水の水量を２５Ｌ／ｋｇ−Ａｌ以上と従来よりも多く使用することにより、表面付近から内部にかけてのマクロ組織やミクロ組織が均一な鋳塊を半連続鋳造できることを見出した。
【０００９】
すなわち、アルミニウム溶湯と接触する鋳型内面の一部を黒鉛製の板で代替した鋳型を用いることにより、アルミニウム溶湯の滑り性が確保されると同時に、より確実な断熱性を発現させて溶湯が鋳型に接する領域において溶湯の熱が過剰に奪われることを回避することができる。このような鋳型において高温の溶湯を供給すると、溶湯は、高温を維持したままで鋳型との接触領域を通過し、鋳型の下端から斜め下向きに注加される冷却水によって高温状態から一気に急冷される。このような急冷により凝固させた場合、鋳塊の内部の冷却速度と表面付近の冷却速度との差を小さく抑えることができ、その結果、マクロ組織やミクロ組織の均一化が図れるのである。本発明は、これらの知見により完成されたものである。
【００１０】
本発明は以下の構成からなる。
（１）上下を開放した四角柱形を呈した中空部を有する筒状の水冷却縦型半連続鋳造鋳型前記中空部に、その上部からアルミニウム溶湯を供給し、冷却水によって凝固させて、連続的に下部から引き抜くことにより、アルミニウム鋳塊を半連続的に鋳造する方法において、アルミニウム溶湯との接触面の一部が黒鉛製の板で構成されている鋳型を用いるとともに、鋳型に供給するアルミニウム溶湯の温度を７６０℃以上とし、かつ、冷却水を鋳型下部のスリットから２５Ｌ／ｋｇ−Ａｌ以上で放出する、ことを特徴とするアルミニウム鋳塊の鋳造方法。
（２）前記黒鉛製の板は、四角柱形を呈した中空部の角部には配されていない、前記（１）記載のアルミニウム鋳塊の鋳造方法。
（３）鋳造速度は５５ｍｍ／分以下とする、前記（１）または（２）記載のアルミニウム鋳塊の鋳造方法。
（４）前記（１）〜（３）のいずれかに記載のアルミニウム鋳塊の鋳造方法に用いる鋳造装置であって、上下を開放した四角柱形を呈した中空部を有する筒状の水冷却縦型半連続鋳造鋳型と、該鋳型の中心軸付近に上方から垂下するスパウトと、該スパウトの下端付近に水平に配設された分流板と、前記鋳型の下方において昇降自在に位置するボトムブロックとを備え、前記鋳型のうちアルミニウム溶湯が供給される前記中空部に接する側面の一部が黒鉛製の板で構成されている、ことを特徴とするアルミニウム鋳塊の鋳造装置。
（５）前記黒鉛製の板は、四角柱形を呈した中空部の角部には配されていない、前記（４）記載のアルミニウム鋳塊の鋳造装置。
（６）前記黒鉛製の板は、着脱可能に構成されている、前記（４）または（５）記載のアルミニウム鋳塊の鋳造装置。
なお、本明細書におけるアルミニウムには、純アルミニウムはもとより、各種のアルミニウム合金も含まれる。
【発明の効果】
【００１１】
本発明によれば、表面付近から内部にかけてのマクロ組織やミクロ組織の均一性に優れたアルミニウム鋳塊を半連続鋳造することができる、という効果が得られる。さらに、得られるアルミニウム鋳塊のマクロ組織が均一であると、均質化処理において均質な再結晶特性が得られる、という利点もある。また、得られるアルミニウム鋳塊のミクロ組織が均一であると、均質化処理の際に溶質元素が均一に固溶しやすく、均質化処理温度を下げたり、処理時間を短縮したりすることが可能になり、エネルギーコスト等の点でも有利になる。
【発明を実施するための最良の形態】
【００１２】
以下、図面を用いて、本発明の鋳造装置の一実施形態について説明する。
図１は、本発明のアルミニウム鋳塊の鋳造方法に好ましく用いることができる本発明の鋳造装置の一実施形態を垂直断面にて示す概略図であり、図２は、図１に示す装置における鋳型３を部分的に拡大して示す垂直断面図であり、図３は、図１に示す装置における鋳型３をＸ−Ｘ断面で切断したときの断面図である。
【００１３】
図１に示すように、装置１は、上下を開放した四角柱形を呈した中空部２を有する筒状の水冷却縦型鋳型３と、この鋳型３の中心軸付近に上方から垂下するスパウト４と、スパウト４の下端付近に水平に配設された分流板５と、鋳型３の下方において昇降自在に位置するボトムブロック６とを備えており、さらに、スパウト４の下方の外側には、供給されたアルミニウム溶湯Ｍ上に浮上する矩形のフロート７が配される。なお、中空部２は、図３に示すように平面視で長方形を呈し、通常、短辺３００〜６００ｍｍ、長辺１０００〜２０００ｍｍ程度のサイズを有する。
【００１４】
鋳型３は、中空部２の外側に断面角形の冷却水用中空部８を有する形状になっている。そして、その下端の中空部２側には、斜め下向きにスリット９が形成されており、中空部８に供給した冷却水Ｗを中空部２より下方のアルミニウム溶湯Ｍに対して斜め下向きに注加することができるようになっている。
【００１５】
鋳型３は、中空部２に接する側面、すなわちアルミニウム溶湯Ｍとの接触面の一部が、黒鉛製の板１０で構成されている。黒鉛製の板１０は、例えば、図２に示すように、鋳型３の中空部２に接する側面からその上部にかけて黒鉛製の板１０を装着するスペースを設けておき、そのスペースに黒鉛製の板１０を嵌め込み、その上部に嵌め込んだ蓋部材１１をボルト１２で固定することにより、着脱可能に構成される。このように、黒鉛製の板１０が着脱可能であれば、凝固したアルミニウム溶湯Ｍとの接触等により黒鉛製の板１０が傷付き、消耗・劣化した場合にも、取替え等のメンテナンスが容易になるという利点が得られる。
【００１６】
黒鉛製の板１０は、好ましくは、図３に示すように、四角柱形を呈した中空部２の角部２’には配されていない。これにより、中空部２に供給されたアルミニウム溶湯Ｍは、鋳型３に接触している状態において、角部のみが断熱効果を受けることがなく若干凝固が進行することになるので、ボトムブロック６により下方に引き抜く際に、アルミニウム溶湯Ｍが鋳型３のコーナー部から漏れ出すことなく、比較的安定した形状を保持することができ、その結果、所望の鋳造速度での引き抜きが可能になる。なお、この場合、得られる鋳塊Ｃの角部は、他の部分と比較して、マクロ組織およびミクロ組織が均一にならない傾向があるが、板材や箔材とする際に面削したり、端部として除去したりすることにより、その悪影響は排除できる。
【００１７】
鋳型３の構成部材のうち黒鉛製の板１０以外の部分（蓋部材１１を含む）の素材は、特に制限はなく、一般的には銅やアルミニウム等の金属で構成されるが、軽量性や耐汚染性に優れる点でアルミニウム製であることが好ましい。
【００１８】
次に、本発明のアルミニウム鋳塊の鋳造方法の一実施形態について説明する。該実施形態においては、上述した図１に示す装置１を用いて、中空部２に、その上部からアルミニウム溶湯Ｍを供給し、冷却水Ｗによって凝固させて、連続的に下部から引き抜くことにより、アルミニウム鋳塊を半連続的に鋳造する。
【００１９】
アルミニウム溶湯Ｍを供給するに際しては、予め、鋳型３の中空部２の下部にボトムブロック６を配置しておく。この状態で、予め不純物を除去して精製したアルミニウムまたは必要な元素を適宜配合したアルミニウム合金の溶湯Ｍをスパウト４から注下し、分流板５に衝突させて、溶湯Ｍを中空部２内に放射状に供給する。このとき、フロート７を配しておくことで、一定量の溶湯Ｍが中空部２内に均一に充填される。ボトムブロック６は、供給したアルミニウム溶湯Ｍが中空部２内に充填されるとともに、下方に降下させる。
【００２０】
鋳型３に供給するアルミニウム溶湯Ｍの温度（鋳造温度）は、７６０℃以上とすることが重要であり、好ましくは７８０℃以上であるのがよい。鋳造温度が７６０℃未満であると、溶湯Ｍが冷却水の注加により冷却される際の温度勾配が小さくなり（換言すれば、急冷されなくなり）、マクロ組織やミクロ組織の均一化が不充分となる。
【００２１】
他方、鋳型３の冷却水用中空部８には、冷却水供給孔（図示せず）から所定の流量で連続して冷却水Ｗを供給し、鋳型３の下端のスリット９から斜め下向きに放出させる。
鋳型３下部のスリット９から放出させる冷却水Ｗの量は、２５Ｌ／ｋｇ−Ａｌ以上（中空部２内に供給されたアルミニウム溶湯Ｍ１ｋｇ当たり２５Ｌ以上）とする。好ましくは、３０Ｌ／ｋｇ−Ａｌ以上とするのがよい。冷却水Ｗの量が２５Ｌ／ｋｇ−Ａｌ未満であると、溶湯Ｍが冷却される際の温度勾配が小さくなり（換言すれば、急冷されなくなり）、マクロ組織やミクロ組織の均一化が不充分となる。
【００２２】
このように、鋳造温度および冷却水Ｗの放出量を上記範囲とすることによって、中空部２内に順次供給された溶湯Ｍは、殆ど熱を奪われることなく（ただし、実際には、加温や保温されない環境で自然に起こる僅かな放熱により、溶湯Ｍの形状を保持するための数ミリメートル程度の凝固層が表面にのみ形成されることになる）、鋳型３との接触領域、すなわち中空部２を通過した後、鋳型３の下端のスリット９から斜め下向きに注加される冷却水Ｗによって供給時の温度から一気に急冷され、その外側面から内部にかけて急速に凝固する。このように凝固した場合、図１に示す凝固界面Ｋの下方に鋳塊Ｃが順次形成される。
【００２３】
例えば、上記鋳型３に変えて、従来から汎用されている図４に示すような溝付きの金属製鋳型を用いた場合には、溶湯Ｍは鋳型との接触領域から徐々に冷却され始めるので、溶湯Ｍが鋳塊Ｃに変化する凝固界面は、図１に破線Ｋ’で示すように、鋳型との接触領域から徐々に低くなり、次いで冷却水Ｗにより冷却されて中心部寄りに延び、中心部付近が最も低く尖った形状となる。また、上記鋳型３を用いた場合であっても、鋳造温度および冷却水Ｗの放出量を上記範囲外とした場合などには、凝固界面の始点は、溶湯Ｍに冷却水Ｗが直接接触する表面（鋳肌）付近から低下することになるが、冷却時の温度勾配は本発明の鋳造方法による場合よりも小さくなるので、凝固界面の形状はやはり中心部付近が最も低く尖った形状となる。これに対し、本発明の鋳造方法によれば、凝固界面Ｋは、図１に示すように、鋳型３の下端の冷却水Ｗが注加される部分から徐々に低くなり、中心部付近にかけてほぼ平らな線を描くものとなる。これにより、表面付近から内部にかけてのマクロ組織やミクロ組織の均一性に優れたアルミニウム鋳塊Ｃが得られるのである。
【００２４】
形成された鋳塊Ｃをボトムブロック６により連続的に下部から引き抜く際には、ボトムブロック６の降下速度、すなわち鋳造速度を５５ｍｍ／分以下とするのが好ましく、より好ましくは４０〜５０ｍｍ／分とするのがよい。鋳造速度が前記範囲よりも速いと、マクロ組織やミクロ組織の均一性が低下したり、鋳造中に溶湯Ｍが漏れたりするおそれがある。一方、鋳造速度があまりに遅すぎると、生産効率が低下するので好ましくない。
【実施例】
【００２５】
以下、実施例によって本発明を詳細に説明するが、本発明は以下の実施例に限定されるものではない。
（実施例１）
アルミニウム溶解炉にて三層電解精製した高純度アルミニウム２０００ｋｇを溶融し、組成を、Ｓｉ：１０ｐｐｍ、Ｆｅ：７ｐｐｍ、Ｃｕ：３３ｐｐｍに調整して、アルミニウム溶湯を得た。このアルミニウム溶湯を７９０℃に保持しつつ、図１〜図３に示すように、一部に黒鉛製の板を備えたアルミニウム製水冷却縦型半連続鋳造鋳型（鋳型３の寸法は、深さ（鋳造方向の長さ）：１００ｍｍ（内、黒鉛製の板：５０ｍｍ）、中空部２の長辺：１０００ｍｍ（内、黒鉛製の板：９６０ｍｍ）、中空部２の短辺：４００ｍｍ（内、黒鉛製の板：３６０ｍｍ））に供給し（鋳造温度７９０℃）、冷却水を鋳型下部のスリットから３０Ｌ／ｋｇ−Ａｌで放出して凝固させ、５０ｍｍ／分で下部から引き抜く（鋳造速度５０ｍｍ／分）ことにより、２０００ｍｍ長さの鋳塊材を得た。
【００２６】
（比較例１）
実施例１で用いた鋳型に代えて、図４に示すように、１．３ｍｍ間隔で幅０．８ｍｍ、深さ０．５ｍｍの溝を有する細密溝付きアルミニウム製水冷却縦型半連続鋳造鋳型を用い、冷却水を鋳型下部のスリットから２０Ｌ／ｋｇ−Ａｌで放出して凝固させたこと以外は、実施例１と同様にして、２０００ｍｍ長さの鋳塊材を得た。
【００２７】
（比較例２）
実施例１で用いた鋳型に代えて、図４に示すように、５ｍｍ間隔で幅２ｍｍ、深さ０．５ｍｍの溝を有する粗溝付きアルミニウム製水冷却縦型半連続鋳造鋳型を用い、鋳造温度を７４０℃とし、冷却水を鋳型下部のスリットから２０Ｌ／ｋｇ−Ａｌで放出して凝固させたこと以外は、実施例１と同様にして、２０００ｍｍ長さの鋳塊材を得た。
【００２８】
以上の実施例および比較例で得られたアルミニウム鋳塊におけるマクロ組織およびミクロ組織の均一性に関して、以下の方法で評価した。結果は表１に示す。
【００２９】
＜マクロ組織結晶粒径＞
鋳塊の鋳造方向（凝固方向）に直交する断面で切断してなる試料を、２５℃の王水（塩酸：硝酸（重量比）＝３：１）に３〜１０分間浸漬して、充分にエッチングすることにより、前記断面にマクロ組織が表れるようにした。このマクロ組織を目視にて観察し、鋳肌近傍のマクロ組織結晶粒径と鋳塊内部のマクロ組織結晶粒径を、長さ２５０ｍｍの直線を横切る結晶粒の個数（Ｘ）を計数して下記式に基づき算出した。なお、結晶粒を計数するに際し、比較的細粒である鋳肌近傍では、鋳肌から１５ｍｍ内部に位置する部分で計数し（換言すると、計数する長さ２５０ｍｍの直線が全長にわたり鋳肌から１５ｍｍ内部に位置するように設定する）、その値を代表値とした。他方、粗粒である鋳塊内部では、鋳肌からそれぞれ５０ｍｍ、１００ｍｍ、１５０ｍｍ内部に位置する３箇所の部分で計数し（換言すると、計数する長さ２５０ｍｍの直線が全長にわたり鋳肌からそれぞれ５０ｍｍ、１００ｍｍ、１５０ｍｍ内部に位置するように設定する）、それらの平均値を代表値とした。
マクロ組織結晶粒径（ｍｍ）＝２５０ｍｍ／個数（Ｘ）
【００３０】
＜ミクロ組織間隔＞
鋳塊の鋳造方向（凝固方向）に平行する断面で切断してなる試料に、エメリー研磨、バフ研磨、電解研磨を順次施した後、５０℃の５％ＮａＯＨ水溶液にて５分間エッチングすることにより、前記断面にミクロ組織が表れるようにした。このミクロ組織には、不純物の濃縮した部分がエッチングで除去されたことで鋳造方向に平行に生じた複数のセルが観察される。このミクロ組織を５０倍の金属顕微鏡にて観察し、ミクロ組織においてセルが平行して観察される部分の間隔（ミクロ組織のセル間隔）を計測した。
【００３１】
【表１】
2008246560.tif 000003
【図面の簡単な説明】
【００３２】
【図１】本発明のアルミニウム鋳塊の鋳造方法に好ましく用いることができる本発明の鋳造装置の一実施形態を垂直断面にて示す概略図である。
【図２】図１に示す装置における鋳型３を部分的に拡大して示す垂直断面図である。
【図３】図１に示す装置における鋳型３をＸ−Ｘ断面で切断したときの断面図である。
【図４】従来の溝付き金属製水冷却縦型半連続鋳造鋳型の部分垂直断面を斜視した概略図である。
【符号の説明】
【００３３】
１    装置
２    中空部
３    水冷却縦型鋳型
４    スパウト
５    分流板
６    ボトムブロック
７    フロート
８    冷却水用中空部
９    スリット
１０  黒鉛製の板
１１  蓋部材
１２  ボルト
Ｍ    アルミニウム溶湯
Ｗ    冷却水
Ｃ    アルミニウム鋳塊
【図１】
2008246560.tif 000004
【図２】
2008246560.tif 000005
【図３】
2008246560.tif 000006
【図４】
2008246560.tif 000007